(57)【要約】【解決手段】  フッ素樹脂外被の環状溝内に、単層または複数の環状部材を積層してなる環状中芯体が嵌入されたフッ素樹脂包みガスケットであって、前記環状中芯体を構成する少なくとも１層の環状部材（ａ）が、膨張黒鉛シートよりなることを特徴とし、フッ素樹脂外被と環状部材（ａ）相互の滑り防止のために、環状部材（ａ）の表裏面にそれぞれ、少なくとも１層ずつ他の環状部材（ｂ）が積層または塗布されていることが好ましい。【効果】使用可能な温度範囲が広く、使用時の締め付け力も過大なものを必要とせず、取扱い性に優れ、長寿命なフッ素樹脂包みガスケットが提供される。【選択図】図１
2005337401.tif 000002
【特許請求の範囲】
【請求項１】
フッ素樹脂外被の環状溝内に、単層または複数の環状部材を積層してなる環状中芯体が嵌入されたフッ素樹脂包みガスケットであって、前記環状中芯体を構成する少なくとも１層の環状部材（ａ）が膨張黒鉛シートからなることを特徴とするフッ素樹脂包みガスケット。
【請求項２】
前記環状中芯体は、前記膨張黒鉛シートよりなる環状部材（ａ）の表裏面に、それぞれ、少なくとも１層ずつ他の環状部材（ｂ）が積層または塗布されてなることを特徴とする請求項１に記載のフッ素樹脂包みガスケット。
【請求項３】
上記他の環状部材（ｂ）が、有機繊維、無機繊維及びバインダーを含むフェルトシートよりなることを特徴とする請求項２に記載のフッ素樹脂包みガスケット。
【請求項４】
上記他の環状部材（ｂ）が、さらに無機粉体を含むフェルトシートよりなることを特徴とする請求項３に記載のフッ素樹脂包みガスケット。
【請求項５】
上記環状部材（ａ）が、２層からなり、これら環状部材（ａ）と環状部材（ａ）との間には、金属板が介挿されていることを特徴とする請求項１〜４の何れかに記載のフッ素樹脂包みガスケット。
【発明の詳細な説明】
【技術分野】
【０００１】
本発明は、フッ素樹脂包みガスケットに関し、さらに詳しくは、使用可能な温度範囲が広く、使用時の締め付け力も過大なものを必要とせず、取扱い性に優れ、長寿命なフッ素樹脂包みガスケットに関する。
【背景技術】
【０００２】
フッ素樹脂包みガスケットは、従来、耐食性に優れたフッ素樹脂外被と、当該外被にて被覆される、弾性と柔軟性に優れたジョイントシートからなる中芯（中芯体）とから構成されており、耐食性、弾力性に優れる傾向がある。
【０００３】
フッ素樹脂包みガスケット、特に中芯にノンアスジョイントシートを用いたフッ素樹脂包みガスケットは、耐熱性が十分でなく、高温下で長時間使用すると、ノンアスジョイントシートが硬化し、シール性が低下するため、高温下での使用には適しないという問題点がある。
【０００４】
これに対して、本願出願人が先に提案した特開２０００−１０４８３２号公報(特許文
献１)に記載のフッ素樹脂包みガスケットは、フッ素樹脂外被の環状溝内に、単層または
複数の環状部材を積層してなる環状中芯体が嵌入されたフッ素樹脂包みガスケットであって、前記環状中芯体を構成する少なくとも１層の環状部材が、有機繊維、無機繊維、無機粉体およびバインダーを含んでおり、常温での圧壊特性と高温下での気密特性に優れている。
【０００５】
しかしながら、このフッ素樹脂包みガスケットであっても、耐食性、耐薬品性が要求される腐食性の強い薬液流体用のガスケットとして用いる場合や、汚染を嫌う食品産業用または純水用ガスケットであって２００℃を超える領域で使用されるガスケットとして用いるには、環状中芯体用のバインダーとして、比較的低温で溶融・分解等が生ずる天然ゴム、ＮＢＲなどのゴム系バインダー、アクリル樹脂などの樹脂系バインダーが使用されているため耐熱性の点で十分でなく、替わりにフィラーとしてＰＴＦＥが用いられている渦巻き形ガスケットが使用されていた。
【０００６】
しかし、この渦巻き形ガスケットは、フッ素樹脂包みガスケットに比して、コスト高であり、また、過大な締め付け力が必要であり、取扱い性に劣るという問題点がある。
また、実開昭６０−１５４６６４号公報（特許文献２）に記載の黒鉛シートガスケットには、黒鉛シートの表面に、含浸等によりフッ素樹脂製の被膜を形成することにより、黒鉛シート表面層の剥離を防止した黒鉛シートガスケットが開示されている。
【０００７】
またこの被膜厚は、５〜２０μｍであり、被膜の形成は、黒鉛シートへの被膜用部材の吹付け、塗布あるいは被膜用部材(溶液)への黒鉛シートのディッピング（浸漬）等により行われることなども記載されている。
【０００８】
しかしながら、この特許文献２に記載の黒鉛シートガスケットは、装着時や使用時に黒鉛屑が出るなどの問題点があり、基本的な品質、性能の点で耐食性や耐薬品性が求められる箇所で使用されるものではなく、また汚染を嫌う食品産業用または純水用ガスケットとして用いるには、不純物としての黒鉛屑の食品等への混入を招き適当でない。
【特許文献１】特開２０００−１０４８３２号公報
【特許文献２】実開昭６０−１５４６６４号公報
【発明の開示】
【発明が解決しようとする課題】
【０００９】
本発明は、上記のような従来技術に伴う問題点を解決しようとするものであって、使用可能な温度範囲が広く、使用時の締め付け力も過大なものを必要とせず、取扱い性に優れ、長寿命を有するフッ素樹脂包みガスケットを提供することを目的としている。
【課題を解決するための手段】
【００１０】
本発明に係る第１のフッ素樹脂包みガスケットは、フッ素樹脂外皮の環状溝内に、単層または複数の環状部材を積層してなる環状中芯体が嵌入されたフッ素樹脂包みガスケットであって、前記環状中芯体を構成する少なくとも１層の環状部材（ａ）が膨張黒鉛シートからなることを特徴としている。
【００１１】
本発明の好ましい態様においては、前記環状中芯体は、前記膨張黒鉛シートよりなる環状部材（ａ）の表裏面に、それぞれ、少なくとも１層ずつ他の環状部材（ｂ）がさらに、積層または塗布されてなることが望ましい。
【００１２】
本発明においては、特に、上記「他の環状部材」（ｂ）が、有機繊維、無機繊維及びバインダーを含むフェルトシートよりなることが好ましい。
本発明においては、上記「他の環状部材」（ｂ）が、さらに無機粉体を含むフェルトシートよりなることが好ましい。
【００１３】
本発明に係る第２のフッ素樹脂包みガスケットでは、上記環状部材（ａ）が、２層からなり、これら環状部材（ａ）と環状部材（ａ）との間には、金属板（箔）が介挿されていることが好ましい。
【発明の効果】
【００１４】
本発明に係る第１のフッ素樹脂包みガスケットによれば、使用可能な温度範囲が広く、使用時の締め付け力も過大なものを必要とせず、取扱い性に優れ、長寿命を有するフッ素樹脂包みガスケットを提供することができる。
【００１５】
特に、環状部材（ａ）と環状部材（ａ）と間にＳＵＳ板等の金属板が介挿されている第２のフッ素樹脂包みガスケットでは、第１のフッ素樹脂包みガスケットに比して可搬性や形状保持性がより高くなり、しかも、第１のフッ素樹脂包みガスケットと同様に、優れたシール性を発揮できる。
【発明を実施するための最良の形態】
【００１６】
以下、本発明に係るフッ素樹脂包みガスケットについて、添付図面を参照しつつ、具体的に説明する。
なお、以下の説明において、同一部材には同一の符号を付している。
【００１７】
［フッ素樹脂包みガスケット］
図１は、本発明の一実施態様に係るフッ素樹脂包みガスケット１０の要部断面を含む部分斜視図である。図２は、本発明の他の実施態様に係るフッ素樹脂包みガスケット２０の要部断面を含む部分斜視図である。
＜図１＞
図１に示す第１のフッ素樹脂包みガスケット１０は、環状中芯体１４と、この環状中芯体１４が装着されるフッ素樹脂外被１２とを有している。そしてこのフッ素樹脂包みガスケット１０では、フッ素樹脂外被１２の環状溝１９内に、複数、特に３層の環状部材１８ａ，１６，１８ｂを順次積層してなる構造の上記環状中芯体１４が嵌入されている。換言すれば、このフッ素樹脂包みガスケット１０では、環状中芯体１４は、前記膨張黒鉛シー
トよりなる環状部材１６の表裏面に、それぞれ、１層ずつ他の環状部材１８ａ、１８ｂが積層または塗布されて形成されており、３層の環状部材１８ａ，１６，１８ｂは、粘・接着、咬合等により互いに接合されている。
【００１８】
フッ素樹脂外被１２は、ガスケットの耐薬品性を担い、環状中芯体１４のうちの膨張黒鉛シートよりなる環状部材１６は、ガスケットとしての弾性や強度を担い、「他の環状部材」（ｂ）１８ａ、１８ｂは、フッ素樹脂外被１２と、膨張黒鉛シートよりなる環状部材１６との間にあって、これら相互の滑りを防止し、環状部材１６などの圧壊を防ぐ働きを有している。
【００１９】
このフッ素樹脂包みガスケット１０の寸法は、特に制限されないが、例えば、外径が４０〜１８００ｍｍ程度、内径が１０〜１５００ｍｍ程度、外径と内径の差（外径−内径）＝１０〜１５００ｍｍ程度、厚みは２０〜６０ｍｍ程度である。
【００２０】
この環状部材（ａ）１６の厚みは、０．５〜５．０ｍｍ程度であることが得られるフッ素樹脂包みガスケットの取扱性、可搬性の点で好ましい。また、２層の「他の環状部材」（ｂ）１８ａ、１８ｂの厚みは、それぞれ０．３〜２．０ｍｍ厚程度が好ましい。
＜フッ素樹脂外被＞
まずフッ素樹脂外被１２は、主としてガスケットの耐薬品性向上に寄与し、変性ポリテトラフルオロエチレン（特公平３−３９１０５号公報参照）、四フッ化エチレン樹脂（ＰＴＦＥ）、四フッ化エチレン-パーフロロアルキルビニルエーテル共重合樹脂（ＰＦＡ）
、四フッ化エチレン-六フッ化プロピレン共重合樹脂（ＦＥＰ）、四フッ化エチレン-六フッ化プロピレン-パーフロロアルキルビニルエーテル共重合樹脂（ＥＰＥ）、四フッ化エ
チレン-エチレン共重合樹脂（ＥＴＥＥ）、フッ化ビニリデン樹脂（ＰＶＤＦ）などのフ
ッ素樹脂で構成されている。これらのフッ素樹脂のうちでは、得られるフッ素樹脂包みガスケットの耐熱性、耐薬品性等の点でＰＴＦＥ、ＰＦＡなどが好ましい。
【００２１】
これらのフッ素樹脂は１種または２種以上組み合わせて用いることができる。
＜環状中芯体＞
また、環状中芯体１４は、主としてガスケットの弾性や強度向上を受け持ち、上述したように複数の環状シート（環状部材（ａ）及び他の環状部材（ｂ））１８ａ，１６，１８ｂを積層した構成とされている。この環状中芯体１４を構成する環状部材１８ａ，１６，１８ｂのうちで、上記２枚の「他の環状部材」（ｂ）１８ａ，１８ｂ間にサンドウイッチされるように介挿される環状部材１６は、上記したように膨張黒鉛シートよりなる。
＜環状部材（ａ）＞
なお、膨張黒鉛シートとしては、特に限定されず、膨張黒鉛や黒鉛をロール等で圧延して作られた、膨張黒鉛シートや黒鉛シートが使用可能であり、さらには、黒鉛や膨張黒鉛を基材とし、これらに例えばゴムを配合したシートや特願２００３−１２１４０７号明細書に記載のシートなども含まれる。
【００２２】
さらに、膨張黒鉛、黒鉛を基材としたシートを形成する場合に、ブチルゴムなどを配合することで、下記＜他の環状部材(ｂ)＞の場合と同様の意図や働き、すなわち上記シートの摩擦係数を高め滑り防止を図ったものでも良い。
【００２３】
また、膨張黒鉛を金属板（箔）に貼付してなる積層品であってもよい。
このように膨張黒鉛は、それ自体を単体で膨張黒鉛シートとして使用してもよく、例えば、後述する図６に示すように、ステンレス鋼板（箔）１００の両面に膨張黒鉛シート６６ａ、６６ｂを、(ｉ)接着剤等にて貼付け、あるいは（ｉｉ）多数の係合・係止可能な突起(hook)を金属板の表裏面に有し、接着剤を用いずに膨張黒鉛シート等の相手部材を接合可能な「フックメタル(hook  metal)」等のような金属板を用い、このフックメタルと膨
張黒鉛シートとを接合し、あるいは（ｉｉｉ）メッシュ(金網)やパンチングされたステンレス鋼板（箔）の両面に膨張黒鉛シートを食い込ませて、複合シート（積層品）として使用してもよいが、本発明では、膨張黒鉛と金属板との積層品が取扱い性に優れるため好ましい。なお、膨張黒鉛と金属板との接合・接着方法は、特に限定されないが、接着剤を用いずにフックメタル等で接合・接着されているものは、高温時のシール性低下を生じにくいという点でより好ましい。なお、膨張黒鉛と金属板とを粘・接着剤により接着・接合した場合には、ガスケット中の接着剤は、ガスケットの加熱時に分解・消失し、当該部位が空洞化し、浸透漏洩によるシール性低下をひきおこす恐れがある。
【００２４】
＜他の環状部材（ｂ）＞
また、上記２層の「他の環状部材」（ｂ）１８ａ、１８ｂは、互いに同一でも異なっていてもよいが、好ましくは同一であり、フッ素樹脂外被１２と、膨張黒鉛シートよりなる環状部材１６との間にあって、これら相互の滑りを防止し、環状部材１６などの圧壊を防ぐ働きを有しているものであればよく、積層または塗布により配設される。このフッ素樹脂包みガスケット１０では、２層の「他の環状部材」（ｂ）１８ａ、１８ｂは、環状部材（ａ）とフッ素樹脂外被１２とによって挟持されるように、環状部材（ａ）の表裏面にそれぞれ１層ずつ配設されている。
【００２５】
他の環状部材(ｂ)の材質としては、滑り防止のための摩擦係数の大きな素材であればよく、例えば、ガラス、セラミックからなるシート及びクロス、有機系あるいは無機系コーティングされた材料などがあげられる。またブチルゴムなどのゴム材料などを膨張黒鉛シートに塗布して、膨張黒鉛シートの表面に他の環状部材層を形成しても良い。
【００２６】
さらに、上記(ａ)でも述べたように、膨張黒鉛、黒鉛を基材としたシートを形成する場合に、ブチルゴムなどを配合することで、上記シートの摩擦係数を高めたものでも良い。
また、他の環状部材(ｂ)としては、加工性、耐圧壊性などの点から、有機繊維、無機繊維、およびバインダーを含むフェルトシートが好適に使用され、これに無機粉体がさらに含まれている方がより好ましい。
【００２７】
この第１のフッ素樹脂包みガスケット１０では、フッ素樹脂外被１２、２層の「他の環状部材（ｂ）」１８ａ、１８ｂとしては、本願出願人が先に提案した特開２０００−１０４８３２号公報（特許文献１）に記載のものと同様のものが好適に使用される。
【００２８】
以下、環状部材１８ａ，１８ｂについて詳説する。この環状部材１８ａ，１８ｂには、好ましくは上記のように有機繊維、無機繊維およびバインダーが含まれ、必要によりさらに無機粉体が含まれている。
【００２９】
有機繊維としては、２００℃で１００時間の加熱後も初期の５０％以上の強度を有している有機繊維（耐熱性有機繊維）が好ましい。このような耐熱性有機繊維としては、例えば、アラミド繊維、カーボン繊維、テフロン（登録商標）繊維等が挙げられ、これらの有機繊維は１種または２種以上組み合わせて用いることができる。これら有機繊維のうちでも、特にフィブリル化可能でありパルプ形状（分岐形状）になる繊維が望ましい。
【００３０】
無機繊維としては、ガラス繊維、ジルコニア繊維、セラミックス繊維、ロックウールなど従来より公知のものを広く使用可能であり、これらの無機繊維は１種または２種以上組み合わせて用いることができる。
【００３１】
これら無機繊維のうちでも比較的繊維径が小さく（繊維径が２０μｍ以下、好ましくは０．１〜５μｍ）、しかも繊維長が０．０１ｍｍ以上、好ましくは０．１〜１０ｍｍのものが望ましく、このように繊維径が比較的小さく、繊維長が上記範囲にあるような望まし
い無機繊維としては、ロックウールが挙げられる。
【００３２】
無機粉体としては、好ましくはタルク、クレー、酸化チタン、酸化アルミニウム、酸化亜鉛、酸化マグネシウム、ケイ酸、二酸化珪素、炭酸カルシウム、炭酸ナトリウム、水酸化カルシウム、炭酸マグネシウムなどが挙げられ、これら無機粉体は１種または２種以上組み合わせて用いることができる。これらの無機粉体のうちでは、硫酸バリウムが好ましい。上記無機粉体のうちでも、その平均粒径が通常１．５μｍ以下、好ましくは０．５μｍ以下、さらに好ましくは０．２μｍ以下のものが望ましい。このような粒子径の無機粉体を用いると、無機粉体の表面エネルギーを利用して繊維間の付着性を強め環状部材（フェルト材）強度を向上させることができ、環状部材に適度の柔軟性と緻密性とを付与でき、シール特性と圧壊特性を向上させることが可能となるため好ましい。
【００３３】
バインダーとしては、特に限定されず従来より公知のものを広く使用でき、天然ゴム、ＮＢＲなどのゴム系バインダー；アクリル樹脂等の樹脂系のバインダー；などが挙げられ、好ましくはアクリル樹脂が用いられる。
【００３４】
このような環状部材１８ａ，１８ｂには、上記有機繊維は通常５〜４０重量％、好ましくは、１０〜４０重量％の量で、無機繊維は通常２０〜８５重量％、好ましくは、３０〜７０重量％の量で、無機粉体は通常１０重量％以上、好ましくは３０重量％以上の量で、およびバインダーは残部量（但し、各環状部材重量を１００重量％とする。）で含まれていることが望ましい。
【００３５】
上記量で有機繊維が含まれていると、得られるガスケットは、高温での応力緩和が適度の範囲にあり、高温時の気密性も良好に保持され、常温での破壊強度に優れる傾向があり、また上記量で無機繊維が含まれていると、該無機繊維の繊維径が比較的大きく（例：繊維径５〜１０μｍφ）、また剛直であっても、得られるガスケットは、高温での応力緩和が小さくなり、柔軟性の低下も少なく、高温での気密特性に優れる傾向がある。
【００３６】
また無機粉体が上記量で環状部材中に一様に分散して含まれていると、無機繊維と有機繊維、有機繊維同士あるいは、無機繊維同士の付着力を高めることができ、無機繊維と有機繊維との両者を配合したことによる環状部材の強度をより効果的に高めることができ、また繊維間の密着強度を高めることができるため、得られるガスケットは、該ガスケットを構成する環状部材１８ａ，１８ｂの強度（フェルト部強度）が高くなり、応力緩和を小さくでき、高温時におけるガスケットのシール性能を安定化させることができ、また、該環状部材（フェルト材）１８ａ，１８ｂの表面層１１ｂ、１３ｂに存在する無機粉体によって、フェルト材１８ａ，１８ｂとフッ素樹脂外被１２の摩擦抵抗が大きくなるため、ガスケットの圧壊強度が向上する傾向がある。
＜環状部材の製造＞
この図１に示すような、無機粉体が一様に分散した環状部材１８ａ，１８ｂを製造するには、従来より公知の方法を利用することができ、例えば、特開２０００−１０４８３２号公報（特許文献１）「００３８」欄にも記載されているように、それぞれ上記量の有機繊維、無機繊維、無機粉体および未加硫バインダーを配合し、水に分散させ、多段に抄き上げた後、１００℃〜２００℃の熱ロールで乾燥させる抄紙工程によって製造できる。
【００３７】
また図２に示すように、無機粉体が環状部材２７の外被２２ａ側すなわち２７ｂ、環状部材２８の外被２２ｂ側すなわち２８ｂにのみ偏在した環状部材を製造するには、従来より公知の方法を利用することができ、例えば、特開２０００−１０４８３２号公報（特許文献１）「００３９」欄にも記載されているように、それぞれ上記量の有機繊維、無機繊維および未加硫バインダーを配合し、上記の抄紙工程と同様の工程により抄紙した後、水に分散させた無機粉体を吹き付け散布することによって製造できる。
【００３８】
［ガスケットの製造］
また図１に示すようなフッ素樹脂包みガスケット１０を製造するには、特開２０００−１０４８３２号公報（特許文献１）記載の方法に準ずればよい。
【００３９】
すなわち、膨張黒鉛製の環状シート１６の両面に環状部材１８ａ，１８ｂを例えば樹脂やゴムを主剤とする接着剤を用いて張り合わせ、環状中芯体１４を形成する。さらに、この環状中芯体１４の表面（特に内周面及び上下両面）を、図１に示すように、所定サイズのフッ素樹脂スリーブから施盤加工によって切り出したフッ素樹脂外被１２にて被覆する。このような形状のフッ素樹脂外被１２は、フッ素樹脂スリーブの外径側から切削バイトを押しつけて切り出されるが、環状溝１９を形成するには、外径側から押しつけた切削バイトを６のところまでで止め、内径側端部１５ａを残すように加工すればよい。また、環状中芯体１４は、上記のように環状シート１６及び環状部材１８ａ，１８ｂを張り合わせても良く、またそれぞれ環状に加工する前のシート状物を図１に示すような層構成となるように張り合わせた後で、所定サイズの環状に打ち抜くこともできる。
【００４０】
このようなフッ素樹脂包みガスケット１０では、初期締め付け時に、荷重が過剰に負荷された場合にも、環状中芯材が圧壊することがない。すなわち、初期締め付けが過剰になった場合に、フッ素樹脂外被１２の破壊の前に中芯材１４がクリープ現象を起こすこともなく、ガスケット応力が適度に保持されるために、ガスケットが本来有しているシール性能が良好に発揮される。
【００４１】
また、このようなガスケット１０は、環状中芯体１４を２枚のフッ素樹脂外被１２ａ，１２ｂにてサンドイッチするように挟持し、その内周側端部同士を接合して製造することもできるため、断面Ｕ字型（後述する図４の４２参照）、断面コ字型（後述する図３の３２参照）の外被を有するガスケットに比して製造容易であるという効果を有する。
【００４２】
本発明に係るフッ素樹脂包みガスケットは、上述した実施態様に限定されるものではなく、種々に改変することができる。例えば、図３において付番３２で示すように、フッ素樹脂外被の形状は、断面コ字状であってもよく、図４において付番４２で示すように、フッ素樹脂外被の形状は、断面Ｕ字状であってもよい。このうち、図３に示すようなフッ素樹脂外被３２では、ガスケット内径をフランジ内径に合わせることにより、使用時に流体が滞留することを防止できるという効果を有し、またこの図４に示すようなフッ素樹脂外被４２では、環状溝奥部５内に外部の流体（液体、気体の両者を含む）が浸入して該部に閉じこめられても、図１に示すガスケット１０のように環状溝奥部５の鋭角部６を有しないため、フッ素樹脂外被４２の最奥部６ｃは破損しにくいという効果を有する。
【００４３】
また、本発明の好ましい態様に係るフッ素樹脂包みガスケット５０では、図５において付番５２で示すように、フッ素樹脂外被の形状は、内径側端部５５ａおよび外径側端部５５ｂが封止され、袋状となっていてもよい。
【００４４】
このようなフッ素樹脂包みガスケット５０は、図１に示すフッ素樹脂包みガスケット１０の外径側端部１５ｂ開口部をも封止した構造のものであり、このようなフッ素樹脂包みガスケット５０では、外部の流体が該ガスケット５０の環状中芯体５４内に浸入するのを防止でき、環状部材５４が濡れることによる強度低下を防止することができるため好ましい。
【００４５】
上記説明では、何れも環状中芯体が、複数（３層）の環状部材にて構成され、表裏面に垂直な方向の中間に位置する１層の「環状部材（ａ）」１６、２６、３６、４６、５６が、何れも膨張黒鉛シートよりなり、各２層の「他の環状部材（ｂ）」（１８ａ、１８ｂ）
、（２８ａ、２８ｂ）、（３８ａ、３８ｂ）、（４８ａ、４８ｂ）、（５８ａ、５８ｂ）が、膨張黒鉛シートとフッ素樹脂外被相互の滑り止めの役割を果たし、その好ましい態様ではさらに有機繊維、無機繊維、無機粉体およびバインダーを含むフェルトシートよりなる態様を示したが、
本発明に係るフッ素樹脂包みガスケットは、上記態様に限定されず、その環状中芯体には、例えば、図６に示すように、金属板（金属層）１００がさらに介挿されていてもよい。この金属板（金属層）１００は、１層（枚）のみからなっていてもよく、複数層（枚）設けられていてもよい。
＜図６＞
この図６には、本発明に係る第２のフッ素樹脂包みガスケット２０の要部断面を含む部分斜視図が示されている。
【００４６】
この図６に示すフッ素樹脂包みガスケット６０は、図１に示すフッ素樹脂包みガスケット１０において、その膨張黒鉛シートよりなる環状部材１６内に、環状部材１６と略同一平面形状の金属板（箔）１００が介挿されている点以外は、図１に示すフッ素樹脂包みガスケット１０と同様である。
【００４７】
換言すれば、このフッ素樹脂包みガスケット６０では、上記第１のフッ素樹脂包みガスケットにおける膨張黒鉛シートよりなる環状部材（ａ）１６が、２層（６６ａ、６６ｂ）からなり、これら環状部材６６ａと環状部材６６ｂとの間に、環状部材（ａ）と略同一の平面形状の金属板１００が介挿されている。
【００４８】
このようなフッ素樹脂包みガスケット６０は、図１に示す第１のフッ素樹脂包みガスケット１０に比して、可搬性、形状保持性が一層向上しており、しかも、第１のフッ素樹脂包みガスケット１０と同様に、優れたシール性を発揮できる。
【００４９】
この金属板１００としては、特に限定されず、従来よりガスケットの製造に使用されているようなものを使用でき、例えば、特開平７−２７２３１号公報の「００１８」〜「００１９」欄に記載されているような金属板（箔）、すなわち、ステンレス鋼、鋼鉄、アルミ、銅、ニッケル等、特に限定されず各種金属箔を用いることができる。本発明では、これらのうちでも、耐熱性、耐薬品性、耐食性などを考慮すると、ステンレス（ＳＵＳ）鋼箔、特にオーステナイト系のステンレス鋼箔が望ましい。腐食され易い金属箔の場合には、その表面に亜鉛メッキ等の表面処理が施されていてもよい。
【００５０】
これら金属板の厚さ、平面寸法などは、可搬性、形状保持性を向上させ得る限り特に限定されないが、加工性等を考慮すると、通常０．０１〜０．２ｍｍ、好ましくは０．０１〜０．１ｍｍであることが望ましい。
【００５１】
また金属板としては、その平面形状が、環状部材６４の平面形状と同様な平面形状である同心円形状を有し、継ぎ目のない１枚ものがシール性の点で好ましい。本発明では、このような金属板（箔）を所望の厚さ等になるように、１枚〜複数枚適宜積層して用いてもよい。
【００５２】
なお、金属板１００は、通常、取扱いの利便性等の点から、隣接する膨張黒鉛シート６６ａ，６６ｂと接着（接合）した状態でフッ素樹脂包みガスケット６０の製造に用いられることが多い。その場合、膨張黒鉛と金属板との接着（接合）方法は、特に限定されず、接着剤による方法、接着剤レスのフックメタル等で接着（接合）する方法、メッシュ（金網）やパンチングされた金属板に膨張黒鉛シートを食い込ませて接合する方法などが挙げられる。本発明では、高温時のシール性低下を生じにくいという点で、接着剤レスのフックメタル等で接着（接合）されているものが好ましい。
【００５３】
このような金属板は、上記図６に示すように、図１の膨張黒鉛シートよりなる環状部材１６内に介挿される場合に限定されず、図２〜図５に示す膨張黒鉛シートよりなる環状部材２６、３６、４６、５６内に、図６の金属板１００と同様な態様で介挿されていてもよい。
【００５４】
このようなフッ素樹脂包みガスケット６０を製造するには、上記フッ素樹脂包みガスケット１０の製造に際し、膨張黒鉛シートに代えて、金属板１００が介挿された膨張黒鉛シートを用いる点以外は、上記フッ素樹脂包みガスケット１０の製造の場合と同様にすればよい。
【００５５】
以上詳述したように、本発明では、フッ素樹脂包みガスケットの環状中芯材を構成する１層の環状部材が膨張黒鉛シートよりなり、例えば、２層の「他の環状部材」は、好ましくは有機繊維、非石綿系無機繊維、無機粉体（好ましくは硫酸バリウム）、およびバインダーを含んでなっているため、環境への安全性に優れ、圧壊特性に優れ、常温（１５〜２５℃）〜高温（例：２００〜２６０℃程度）での気密性に優れ、上記のような常温〜高温下で温度を数サイクル繰り返して変化させて使用しても残留トルク（％）が高く保持され、対圧縮ヘタリ性にも優れる。
【００５６】
なお、残留トルクの大小は、ガスケットの応力緩和による劣化の大小を示す。つまり、残留トルク率の大きいガスケットは、残留トルクの小さいガスケットに比べて応力緩和による劣化が小さく、より長時間にわたり使用が可能（長寿命）であると予想できる。但し、残留トルクが２倍であれば、ガスケット寿命も２倍になる（比例関係あり）とまでは言えない。
【００５７】
本発明のフッ素樹脂包みガスケットは、この残留トルクが大きい（高い）。
例えば、図１に示すような環状中芯体１４が３層構成であり、そのガスケット寸法が「ＪＩＳ １０Ｋ １００Ａ」に規定されていると同様のフッ素樹脂包みガスケットを製造し、フランジ（フランジ材質：ＳＵＳ３０４、フランジ表面粗さ：Ｒｍａｘ１８〜２５μｍ）に取り付け、常温（２５℃）（なお、０〜４０℃でも可）下で、初期ガスケット締付け面圧２４．５ＭＰａ（２５０ｋｇｆ／ｃｍ2）となるようボルトを用いて締め付けた状態
で、ガス漏洩の生じないような、所望のガス圧となるように窒素ガスをフランジ締結体内に封入し、この状態でフランジ締結体を水没させ、１５分間保持し、そのガス圧でのガスの漏洩確認を水中発泡の有無で判別する試験（窒素ガスシール試験）を行い、徐々にガス圧を上げて同様の試験を繰返し行い、ガス漏洩が確認できるようになるまで試験を行うと、気密内圧は、例えば３．５〜４．５ＭＰａ、好ましくは３．８〜４．５ＭＰａ程度となる。
【００５８】
また、上記フッ素樹脂包みガスケットを、上記フランジに取付け、初期ガスケット締付け面圧２４．５ＭＰａで締め付けて、「高温（２００℃又は２６０℃）下で４８時間保持したのち、放冷し、常温に戻し、漏洩確認を行う」という操作を合計３回（３サイクル）繰り返した後、常温で測定した気密内圧は、例えば３．５〜４．５ＭＰａ、好ましくは３．８〜４．５ＭＰａ程度となる。
【００５９】
また、上記「３サイクル」繰り返した後の残留トルクは、６５〜８４％、好ましくは７０〜８４％程度となる。
なお、ＳＵＳ板などの金属板１００が介挿された図６に示すフッ素樹脂包みガスケット６０（実施例２）では、図１に示すフッ素樹脂包みガスケット１０（実施例１）に比して、特に、可搬性、形状保持性は向上するものの、上記常温下の気密内圧、常温〜高温下で数サイクル経過後の気密内圧、対圧縮ヘタリ性の尺度となる残留トルクの点では、金属板
の有無によらず、共に良好で同様な値を示す。
【００６０】
特に、中芯材（環状中芯体）として、石綿ジョイントシートと上記２層の［他の環状部材（フェルト）］とを併用した従来の石綿系包みガスケット（比較例１）や、非石綿ジョイントシート（ノンアスジョイントシート）と上記２層の［他の環状部材（フェルト）］とを併用した従来の非石綿系包みガスケット（比較例２）や、ＳＵＳ板入り膨張黒鉛シートを用いた従来のガスケット（比較例３）に比して、
上記本発明のフッ素樹脂包みガスケット（実施例１、２）は、常温での気密性が良好に保持され、高温下での気密性（シール性）、特に常温〜高温下で数サイクル繰返した後の気密性や残留トルクも著しく高く（応力緩和が著しく小さく）、長期間、温度変化を繰返し受けてもへたりにくく耐熱性に優れる。
【００６１】
具体的には、外被がＰＴＦＥ製のフッ素樹脂包みガスケットでは、外被ＰＴＦＥの連続使用温度（２６０℃）までの高温下で本発明のフッ素樹脂包みガスケットは長時間使用でき、高いシール特性を有する。
【００６２】
なお、外被がフッ素樹脂製であっても、実開昭６０−１５４６６４号公報（特許文献２）に示すように中芯が膨張黒鉛のみであると、フッ素樹脂のフロー（すべり）が生じ外被材の圧壊、さらにはシール性低下をまねく。
【００６３】
これに対して、本発明のフッ素樹脂包みガスケットでは、環状中芯体（中芯）として、膨張黒鉛シートと上記特定のフェルト材とを組合わせて用いており、フッ素樹脂外被と中芯材との滑りを防止し、中芯材の圧壊を防止でき、シール性が向上している。
【００６４】
このように本発明のフッ素樹脂包みガスケットは、高温（特に２００〜２６０℃）下においても、高いシール性を有するだけでなく、従来品と比較して長時間使用可能（長寿命）である。
【００６５】
また、このフッ素樹脂包みガスケットは、常温〜上記高温までの広い温度範囲で使用でき、しかも高品質である。
［実施例］
以下、本発明に係るフッ素樹脂包みガスケットについて実施例によりさらに具体的に説明するが、本発明は係る実施例より何ら制限されるものではない。
【実施例１】
【００６６】
（中芯体が「膨張黒鉛シート＋フェルト」系のフッ素樹脂包みガスケット）
外被材料として一般的に用いられるＰＴＦＥ（商品名「ポリフロンＭ１２」、ダイキン工業（株））を使用し、中芯材として下記３層構成の非石綿中芯を使用し、ガスケット寸法：「ＪＩＳ １０Ｋ １００Ａ」のフッ素樹脂包みガスケットを製造した（図１）。
【００６７】
各層の厚さは以下の通り。
外被：０．４ｍｍ厚。
中芯：環状部材／膨張黒鉛シート／環状部材＝０．８ｍｍ／１．６ｍｍ
／０．８ｍｍの３層構成、中芯全体の厚み３．２ｍｍ。
(イ)２枚の環状部材：
（ｉ）耐熱性有機繊維（アラミド繊維、商品名「コーネックス」（帝人（株）製）、
（ｉｉ）無機繊維（ロックウール、商品名「エスファイバー繊維」（新日鐵化学（株）製）、
（ｉｉｉ）無機粉末（硫酸バリウム、平均粒径０．１〜０．２μｍ）、
(ｉｖ)バインダー（ＮＢＲラテックス）。
（ｉ）／（ｉｉ）／（ｉｉｉ）／（ｉｖ）の配合比（重量部）＝２０／５０／２６／４。(ロ) 膨張黒鉛シート（シート全体厚み１．６ｍｍ）。
上記フッ素樹脂包みガスケットを複数個作成した。
【００６８】
フッ素樹脂包みガスケットを、フランジ（フランジ材質：「ＳＵＳ ３０４」、フラン
ジ表面粗さ：Ｒｍａｘ１８〜２５μｍ）に取り付け、初期締め付け面圧２４．５ＭＰa（
２５０ｋｇｆ／ｃｍ2）となるように、フランジを締め付けた。
【００６９】
この状態で常温（２５）℃での「窒素ガスシール試験」をまず行った。
「窒素ガスシール試験」は、所定のガス圧となるように窒素ガスをフランジ締結体内に封入し、この状態でフランジ締結体を水没させ、１５分間保持し、そのガスの漏洩確認を水中発泡の有無で判別する試験である。そして、そのガス内圧ではガスの漏洩がない（発泡がない）場合には、また窒素ガス内圧を上げて、水中発泡の有無を確認する。そして、このような一連の操作を水中発泡が確認されるまで内圧を徐々に上げて試験を繰返し行い、水中発泡の起きない最も高い内圧（気密内圧）を求める試験である。
【００７０】
その結果、このフッ素樹脂包みガスケットの常温での気密内圧は、４．４ＭＰａとなった。
次に、上記フッ素樹脂包みガスケットを上記フランジ締結体のフランジに取付け、初期ガスケット締付け面圧２４．５ＭＰａで締め付けた状態で、ガス漏洩の生じないような、所望のガス圧となるように窒素ガスをフランジ締結体内に封入し、この状態で電気炉中で「２００℃または２６０℃」の温度で４８時間加熱した後、放冷し、常温下にてシール性能を確認した。
【００７１】
なお、漏洩確認は、上記と同様の「窒素ガスシール試験」（すなわち、フッ素樹脂包みガスケットが取付けられ、窒素ガスが密封された上記フランジ締結体を水没させ、１５分間保持し、そのガス圧でのガスの漏洩確認を水中発泡の有無で判別する試験）を行い、水中発泡の見られなかった場合は、さらに窒素ガス内圧を上昇させて、同上の窒素ガスシール試験を行った。
【００７２】
窒素ガス漏洩が見られた場合は、水中置換により漏洩量の測定を行った。
これら一連の工程（加熱〜漏洩確認）を1サイクルとして、このサイクルを３サイクル
繰り返した。
【００７３】
なお、漏洩検出可能範囲は、１．７×１０-4〜１．７×１０0Ｐa・ｍ3／ｓ（０．１〜
１０００ｃｃ／ｍｉｎ）であり、漏洩検出可能範囲未満の場合を「気密（Ｓｅａｌ）」と判断した。
【００７４】
また、上記「３サイクル」後に残留トルクを測定した。
得られたフッ素樹脂包みガスケットのシール性は、常温では、４．４ＭＰa（４５ｋｇ
ｆ／ｃｍ2）での密封（Ｓｅａｌ）を示したものが、２００℃×４８時間（ｈ）×３サイ
クル後においても、劣化が見られず、４．４ＭＰa（４５ｋｇｆ／ｃｍ2）をシールした。
【００７５】
さらに、２６０℃×４８時間（ｈ）×３サイクル後においても、なお劣化が見られず、内圧４．４ＭＰa（４５ｋｇｆ／ｃｍ2）をシールした。
残留トルクは、２００℃×４８時間（ｈ）×３サイクル後の場合８０％を示し、２６０℃×４８時間（ｈ）×３サイクル後の場合７０％を示した。
【００７６】
結果を併せて表１に示す。
【実施例２】
【００７７】
（中芯体が「ＳＵＳ板入り膨張黒鉛シート＋フェルト」系のフッ素樹脂包みガスケット）
上記実施例１において、図１に示すようなフッ素樹脂包みガスケットに代えて、図６に示すようなフッ素樹脂包みガスケットを作成し、同上の試験を行った。
【００７８】
すなわち、上記実施例１における中芯として、下記の中芯を用い、また上記（ロ）膨張黒鉛シート（シート全体厚み１．６ｍｍ）に代えて、（ロ）−１「ステンレス鋼薄板入り膨張黒鉛シート（膨張黒鉛シート／ステンレス鋼薄板／膨張黒鉛シート）、ステンレス鋼板厚み：０．０５ｍｍ。」を用いた以外は、実施例１と同様にしてフッ素樹脂包みガスケットを作成し、上記と同様の試験を行った。
＜中芯＞：
環状部材／ステンレス鋼薄板入り膨張黒鉛シート（膨張黒鉛シート／ステンレス鋼薄板／膨張黒鉛シート）／環状部材＝０．８ｍｍ／１．６ｍｍ／０．８ｍｍの３層構成、中芯全体の厚み３．２ｍｍ。
【００７９】
その結果、  その結果、このフッ素樹脂包みガスケットの常温での気密内圧は、４．４ＭＰａとなった。
得られたフッ素樹脂包みガスケットのシール性は、常温では、４．４ＭＰa（４５ｋｇ
ｆ／ｃｍ2）での密封（Ｓｅａｌ）を示したものが、２００℃×４８時間（ｈ）×３サイ
クル後においても、劣化が見られず、４．４ＭＰa（４５ｋｇｆ／ｃｍ2）をシールした。
【００８０】
さらに、２６０℃×４８時間（ｈ）×３サイクル後においても、なお劣化が見られず、内圧４．４ＭＰa（４５ｋｇｆ／ｃｍ2）をシールした。
残留トルクは、２００℃×４８時間（ｈ）×３サイクル後の場合８０％を示し、２６０℃×４８時間（ｈ）×３サイクル後の場合７０％を示した。
【００８１】
結果を併せて表１に示す。
［比較例１］
（中芯体が「石綿ジョイントシート＋フェルト」系のフッ素樹脂包みガスケット）
上記実施例１において、中芯の１部を構成する（ロ）ステンレス鋼薄板入り膨張黒鉛シートに代えて、（ロ）−２：「ジョイントシート（成分組成：石綿８０重量％／ブチルゴム系加硫ゴム１０重量％／無機充填剤１０重量％）」を用いた以外は、実施例１と同様にしてフッ素樹脂包みガスケットを作成し、上記と同様の試験を行った。
【００８２】
その結果、比較例１に示すフッ素樹脂包みガスケットのシール性能は、常温では４．４ＭＰa（４５ｋｇｆ／ｃｍ2）での密封（Ｓｅａｌ）を示したものの、２００℃×４８時間（ｈ）×３サイクル後には、内圧２．９ＭＰa（３０ｋｇｆ／ｃｍ2）でのシールを示すに止まった。
【００８３】
残留トルクは、２００℃×４８時間×３サイクルの場合５０％を示し、２６０℃×４８時間×３サイクルの場合４０％を示した。
結果を併せて表１に示す。
［比較例２］
（中芯体が「ノンアスジョイントシート＋フェルト」系のフッ素樹脂包みガスケット）
フッ素樹脂包みガスケットとして、特開２０００−１０４８３２号公報(特許文献１)の「００５９」欄に記載のフッ素樹脂包みガスケットを作成し、上記と同様の試験を行った。
【００８４】
すなわち、上記実施例１において、中芯の１部を構成する（ロ）ステンレス鋼薄板入り膨張黒鉛シートに代えて、特開２０００−１０４８３２号公報(特許文献１)の「００５９
」欄に記載のジョイントシートである、（ロ）−３：「ジョイントシート（成分組成：アラミド繊維１０重量％／ゴム４０重量％／無機充填剤５０重量％、厚み０．８ｍｍ）」を用いた以外は、実施例１と同様にしてフッ素樹脂包みガスケットを作成し、上記と同様の試験を行った。
【００８５】
その結果、このフッ素樹脂包みガスケットのシール性能は、常温では、４．４ＭＰa（
４５ｋｇｆ／ｃｍ2）での密封（シール）を示したものが、２００℃×４８時間（ｈ）×
３サイクル後には、内圧２．５ＭＰa（２５ｋｇｆ／ｃｍ2）でのシールを示すに止まった。
【００８６】
残留トルクは、２００℃×４８時間×３サイクルの場合３０％を示し、２６０℃×４８時間×３サイクルの場合２５％を示した。
結果を併せて表１に示す。
［比較例３］
比較例３はフッ素樹脂被覆ガスケットではなく、中芯体のみのＳＵＳ入り膨張黒鉛シートガスケットの数値である。
【００８７】
すなわち、実施例１において、フッ素樹脂外被を設けず、中芯体のみからなるＳＵＳ入り膨張黒鉛シートガスケットを用い、上記と同様の試験を行った。
このＳＵＳ入り膨張黒鉛シートガスケットのシール性能は、常温では４．４ＭＰa（４
５ｋｇｆ／ｃｍ2）をシールしたものの、２００℃×４８時間（ｈ）×３サイクル後には
、内圧２．５ＭＰa（２５ｋｇｆ／ｃｍ2）をシールするに止まった。残留トルクは、２００℃×４８時間×３サイクルの場合４０％を示し、２６０℃×４８時間×３サイクルの場合３０％を示した。
【００８８】
結果を併せて表１に示す。
以上のことから、実施例１〜２に示す本発明のフッ素樹脂包みガスケットは、どの比較例に示すフッ素樹脂包みガスケット（比較品）よりも、高温においても良好なシール特性を示し、また、どの比較品よりも、長時間にわたって使用可能であると予測できる。
【００８９】
【表１】
2005337401.tif 000003
【図面の簡単な説明】
【００９０】
【図１】図１は、本発明の一実施態様に係るフッ素樹脂包みガスケットの要部断面を含む部分斜視図である。
【図２】図２は、本発明の他の実施態様に係るフッ素樹脂包みガスケットの要部断面を含む部分斜視図である。
【図３】図３は、本発明の他の実施態様に係るフッ素樹脂包みガスケットの要部断面を含む部分斜視図である。
【図４】図４は、本発明の他の実施態様に係るフッ素樹脂包みガスケットの断面図である。
【図５】図５は、本発明の他の実施態様に係るフッ素樹脂包みガスケットの要部断面を含む部分斜視図である。
【図６】図６は、本発明の他の実施態様に係るフッ素樹脂包みガスケットの要部断面を含む部分斜視図である。
【符号の説明】
【００９１】
５・・・・・環状溝奥部
６・・・・・環状溝奥部の鋭角部
６ｃ・・・・・環状溝奥部の最奥部
１０、２０、３０、４０、５０、６０・・・・・フッ素樹脂包みガスケット
１１ａ、２１ａ、３１ａ、４１ａ、５１ａ、６１ａ・・・・・他の環状部材（ｂ）の上部外被側面（表面）
１１ｂ、２１ｂ、３１ｂ、４１ｂ、５１ｂ、６１ｂ・・・・・他の環状部材（ｂ）の下部外被側面（表面）
１２、２２、３２、４２、５２、６２・・・・・フッ素樹脂外被
１２ａ、２２ａ、３２ａ、４２ａ、５２ａ、６２ａ・・・・・下側フッ素樹脂外被（下部外被）
１２ｂ、２２ｂ、３２ｂ、４２ｂ、５２ｂ、６２ｂ・・・・・上側フッ素樹脂外被（上部外被）
１３ａ、２３ａ、３３ａ、４３ａ、５３ａ、６３ａ・・・・・他の環状部材（ｂ）あるいは環状中芯体の膨張黒鉛シート（ａ）側面（表面）
１３ｂ、２３ｂ、３３ｂ、４３ｂ、５３ｂ、６３ｂ・・・・・他の環状部材（ｂ）あるいは環状中芯体の外被側面（表面）
１４、２４、３４、４４、５４、６４、７４・・・・・環状中芯体
１６、２６、３６、４６、５６・・・・・環状シート（環状部材（ａ）、膨張黒鉛シート）
２７・・・・・無機粉体が外被側表面に偏在した環状部材
２７ａ、２８ａ・・・・・有機繊維、無機繊維およびバインダーを主成分とする層
２８・・・・・無機粉体が外被側表面に偏在した環状部材
２７ｂ、２８ｂ・・・・・無機粉体（硫酸バリウム）とバインダーを主成分とする層
１８ａ、３８ａ、４８ａ、５８ａ、６８ａ・・・・・環状部材（下面側環状部材、他の環状部材（ｂ））
１８ｂ、３８ｂ、４８ｂ、５８ｂ、６８ｂ・・・・・環状部材（上面側環状部材、他の環状部材（ｂ））
１９、２９、３９、４９、５９、６９・・・・・環状溝
１５ａ、２５ａ、５５ａ・・・・・フッ素樹脂外被の内径側端部
１５ｂ、２５ｂ、３５ｂ、４５ｂ、５５ｂ・・・・・フッ素樹脂外被あるいはガスケットの外径側端部
６６ａ・・・・・金属板の下面側の膨張黒鉛シート（膨張黒鉛層）
６６ｂ・・・・・金属板の上面側の膨張黒鉛シート（膨張黒鉛層）
１００・・・・・ステンレス鋼板等の金属板（層）
【図１】
2005337401.tif 000004
【図２】
2005337401.tif 000005
【図３】
2005337401.tif 000006
【図４】
2005337401.tif 000007
【図５】
2005337401.tif 000008
【図６】
2005337401.tif 000009